다음 으로 교반기 및 적하 로트 를 구비 한 반응 용기 에 , 수산기 함유 실세 스 퀴옥산 화합물 10 . 8 g ( 12 . 7 밀리몰 ) 과 피리딘 82 . 5 mL 를 측정 해 넣 고 질소 치환 하 였 다 . 적하 로트 에 디 메틸 비닐 클로로 실란 ( 토레이 · 다우 코닝 실리콘 가부 시 키가 이샤 제조 ) 20 . 7 g ( 172 밀리몰 ) 을 넣 고 , 실온 에서 1 시간 에 걸쳐 적하 하 였 다 . 적하 종료 후 실온 에서 2 시간 교반 하 였 다 . 2 시간 교반 후 , 톨루엔 82 . 5 mL 와 정제 수 82 . 5 mL 를 첨가 하 여 유기 층 과 수층 을 분리 하 였 다 . 유기 층 을 포화 식염수 로 세정 한 후 , 유기 층 을 무수 황산 마그네슘 으로 건조 하 였 다 . 무수 황산 마그네슘 을 여과 분별 하 고 농축 함 으로써 , 경화 성 실리콘 화합물 을 14 . 1 g ( 회수 율 90 ) 얻 었 다 . 이 경화 성 실리콘 화합물 은 다양 한 유기 용제 에 가용 한 무색 액체 이 었 다 .